СПОСОБЫ ИЗГОТОВЛЕНИЯ ЭЛЕКТРОХРОМНЫХ ОКОН

1. Способ изготовления электрохромного устройства на подложке, причем электрохромное устройство содержит первый прозрачный проводящий слой, электрохромный слой, противоэлектродный слой, ионопроводящий слой и второй прозрачный проводящий слой, причем способ содержит этапы, на которых:
а) принимают подложку с расположенным на ней первым прозрачным проводящим слоем;
б) размещают электрохромный слой, ионопроводящий слой и противоэлектродный слой на первый прозрачный проводящий слой;
в) размещают на них второй прозрачный проводящий слой; и
г) удаляют электрохромное устройство из краевой области подложки, причем ширина краевой области составляет от около 1 мм до около 20 мм.
2. Способ по п. 1, в котором ширина краевой области составляет от около 5 мм до около 15 мм.
3. Способ по п. 1, в котором ширина краевой области составляет от около 8 мм до около 10 мм.
4. Способ по п. 1, в котором на этапе удаления электрохромного устройства удаляют по меньшей мере часть поверхности подложки.
5. Способ по п. 1, в котором электрохромное устройство удаляется с использованием лазерного излучения.
6. Способ по п. 5, в котором лазерное излучение является по меньшей мере одной из выбранных длин волн: 248, 355 нм, 1030 нм, 1064 нм и 532 нм.
2
2
7. Способ по п. 5, в котором плотность потока энергии лазерного излучения составляет от около 2 Дж/см до около 6 Дж/см.
2
2
8. Способ по п. 5, в котором лазерное излучение содержит конфигурацию луча с прямоугольными импульсами, имеющую зону фокусировки от около 0,2 мм до около 2 мм.
9. Способ по п. 8, в котором зону фокусировки сканируют над поверхностью электрохромного устройства, подлежащей удалению, посредством сканирующей F тета-линзы.
10. Способ по п. 1, в котором электрохромное устройство тонируется по периметру после этапа г).
11. Способ по п. 5, в котором электрохромное устройство удаляется с краевой области подложки путем сканирования лазерным пятном по краевой области.
12. Способ по п. 11, в котором лазерное пятно перекрывается во время сканирования от около 5% до около 75%.
13. Способ по п. 12, в котором лазерное излучение находится в диапазоне от около 11 кГц до около 500 кГц.
14. Способ по п. 11, в котором лазерное излучение имеет длительность импульса от около 100 фс до около 100 нс.
15. Способ по п. 11, в котором лазерное излучение имеет длительность импульса от около 100 фс до около 10 нс.
16. Способ по п. 11, в котором лазерное излучение имеет длительность импульса от около 100 фс до около 1 нс.
17. Способ по п. 1, дополнительно содержащий образование участка открытой контактной поверхности шины путем удаления части электрохромного устройства в направлении к первому прозрачному проводящему слою.
18. Способ по п. 5, в котором лазерное излучение применяется со стороны подложки или со стороны электрохромного устройства.
19. Способ по п. 17, дополнительно содержащий применение шины к участку открытой контактной поверхности шины.
20. Способ по п. 19, в котором шина имеет ширину от около 1 мм до около 5 мм.
21. Способ по п. 20, в котором шина имеет ширину около 3 мм.
22. Способ по п. 17, в котором участок открытой контактной поверхности шины имеет длину около одной стороны электрохромного устройства.
23. Способ по п. 17, в котором участок открытой контактной поверхности шины имеет ширину от примерно 5 мм до примерно 15 мм.
24. Способ по п. 17, в котором участок открытой контактной поверхности шины имеет ширину от примерно 5 мм до примерно 10 мм.
25. Способ по п. 17, в котором участок открытой контактной поверхности шины имеет ширину от примерно 7 мм до примерно 9 мм.
26. Способ по п. 17, в котором часть электрохромного устройства удаляется посредством применения выборочного лазерного излучения к удаляемым слоям, размещенным на первом прозрачном проводящем слое, оставляя при этом первый прозрачный проводящий слой неповрежденным.
27. Способ по п. 17, дополнительно содержащий удаление верхней части первого прозрачного проводящего слоя.
28. Способ по п. 17, дополнительно содержащий лазерную обработку края участка открытой контактной поверхности шины.
29. Способ по п.1, в котором кромка электрохромного устройства по его периметру герметизирована основным уплотнением стеклопакета.
30. Способ по п. 17, дополнительно содержащий применение шины к участку открытой контактной поверхности шины, причем шина герметизирована основным уплотнением стеклопакета.
31. Электрохромное окно, содержащее:
подложку;
электрохромное устройство, расположенное на подложке, причем электрохромное устройство содержит первый прозрачный проводящий слой, электрохромный слой, ионопроводящий слой, противоэлектродный слой и второй прозрачный проводящий слой;
зачистку кромки в краевой области подложки, причем электрохромное устройство удалено с краевой области подложки; и
участок открытой контактной поверхности шины;
причем электрохромное устройство не имеет электрических изоляционных линий скрайбирования.
32. Электрохромное окно по п. 31, в котором ширина краевой области составляет от около 1 мм до около 20 мм.
33. Электрохромное окно по п. 31, в котором покрытие электрохромного окна тонирует кромку по его периметру.
34. Электрохромное окно по п. 31, дополнительно содержащее первую шину на участке открытой контактной поверхности шины.
35. Электрохромное окно по п. 31, дополнительно содержащее вторую шину на втором прозрачном проводящем слое, на кромке электрохромного устройства напротив участка открытой контактной поверхности шины.
36. Электрохромное окно по п. 35, в котором по меньшей мере одна из первой шины и второй шины герметизированы основным уплотнением между дистанционной рамкой и подложкой.
37. Электрохромное окно по п. 31, в котором кромка электрохромного устройства по его периметру герметизировано основным уплотнением между дистанционной рамкой и подложкой.